(57)【要約】【解決手段】  アニオン性親水基を有する表面上をアルカリ性化合物で処理し、その処理層の厚みが０．０１〜１０００ｎｍである親水性膜。アルカリ性化合物は炭酸アルカリ金属塩又は炭酸水素アルカリ金属塩であることが好ましい。アルカリ性化合物が炭酸水素カリウムであることが更に好ましい。また、アニオン性親水基を有する表面上を、アルカリ性化合物溶液で処理する親水性膜の処理方法。【効果】  アニオン性親水基を有する表面上をアルカリ性化合物で処理することにより、その表面の防曇性を飛躍的に向上させることができる。【選択図】    図１
2013119555.tif 000002
【特許請求の範囲】
【請求項１】
アニオン性親水基を有する表面上を、アルカリ性化合物で処理した親水性膜。
【請求項２】
アニオン性親水基を有する表面上を、アルカリ性化合物で厚さ０．０１〜１０００ｎｍで処理された請求項１記載の親水性膜。
【請求項３】
前記アルカリ性化合物が炭酸アルカリ金属塩又は炭酸水素アルカリ金属塩である請求項１記載の親水性膜。
【請求項４】
前記アルカリ性化合物が炭酸水素カリウムである請求項３記載の親水性膜。
【請求項５】
アニオン性親水基を有する表面上を、アルカリ性化合物溶液で処理する親水性膜の処理方法。
【発明の詳細な説明】
【技術分野】
【０００１】
本発明はアニオン性親水基によって親水化された表面の防曇性をさらに向上させた親水性膜に関する。
【背景技術】
【０００２】
近年、プラスチックなどの有機材料、及びガラスなどの無機材料から形成される基材の曇りに対する改善要求が高まってきている。曇りの問題を解決する方法として、反応性界面活性剤、アクリル系オリゴマーを含む防曇塗料により、親水性、吸水性を向上する方法が提案されている（非特許文献１）。このように曇りの問題を解決する上では、親水性樹脂など親水性材料を使用する方法が考えられる。親水性樹脂としては、例えばポリビニルアルコールなど、分子内に多数の水酸基を有する樹脂が数多く知られている（特許文献２，３，４，非特許文献２）。
しかしながら、上記親水性樹脂の大部分は、分子間架橋度が比較的低く、水に溶解したり、水に溶解しなくても、水を吸収してゲル状になりやすい傾向にあった。また分子間架橋度が比較的小さいため、表面が軟らかく傷つきやすい場合もあった。また一部の上記親水性樹脂は親水性が不充分で、防曇材料として使用するには充分とは言えないものであった。
一方、特許文献５では、基材の表面に架橋重合性モノマー組成物を塗布し紫外線照射量をコントロールして不完全に重合した架橋ポリマーを形成させ、次いで親水性モノマーを塗布し再び紫外線を照射する事により親水モノマーを架橋ポリマーの表面にブロック又はグラフト重合させる２度塗りによる２層構造の親水性材料が提案されている。しかし、この２度塗りによる方法は、通常の１度塗りによる１層構造の方法と比較して、煩雑であり、しかもコスト高であり、表面の平滑性も損なう場合があった。
本発明者らは、上記問題を解決する手段として、水酸基含有（メタ）アクリルアミドから得られる重合体の親水性膜（特許文献６）また、特定のアニオン性親水基が表面に高濃度で存在する単層膜（特許文献７）を先に提案している。これ等の方法によれば、透明で傷つきにくく耐薬品性にも優れる高親水性皮膜が得られ、一般的な防曇性皮膜としては十分に使用できるが、例えば脱衣場の化粧鏡等のように非常に曇り易い用途を考えた場合、その防曇性能について更なる改善が要求されていた。
【先行技術文献】
【特許文献】
【０００３】
【特許文献１】特表２００２−５２１１４０号公報
【特許文献２】特開平１１−１１５３０５号公報
【特許文献３】特開平０８−３２５５２４号公報
【特許文献４】特公昭５３−０１０６３６号公報
【特許文献５】特開２００１−９８００７号公報
【特許文献６】国際公開第２００４／０５８９００号
【特許文献７】国際公開第２００７／０６４００３号
【非特許文献】
【０００４】
【非特許文献１】東亜合成研究年報、ＴＲＥＮＤ1999年2月号、39〜44頁
【非特許文献２】Journal of Colloid and Interface Science, vol.110(2),                     468-476(1986年)
【発明の概要】
【発明が解決しようとする課題】
【０００５】
本発明の課題は、アニオン性親水基を有する表面を簡便な方法で処理することにより、その表面の防曇性を飛躍的に向上させた親水性膜の提供とその方法である。
【課題を解決するための手段】
【０００６】
本発明者らは上記課題を解決すべく検討を重ねた結果、アニオン性親水基を有する表面上を、アルカリ性化合物溶液で処理したものがその表面の防曇性を飛躍的に向上できることを見出し、本発明を完成するに至った。即ち、アニオン性親水基を有する表面上を、アルカリ性化合物で処理した親水性膜であり、そのアルカリ性化合物を０．０１〜１０００ｎｍの厚みで処理した親水性膜である。アルカリ性化合物は炭酸アルカリ金属塩又は炭酸水素アルカリ金属塩であり、好ましくは炭酸水素カリウムである。また、アニオン性親水基を有する表面上を、アルカリ性化合物溶液で処理する親水性膜の処理方法である。
【発明の効果】
【０００７】
アニオン性親水基を有する表面を、アルカリ性化合物溶液で処理することにより、その表面の防曇性を飛躍的に向上させることができる。
【図面の簡単な説明】
【０００８】
【図１】アルカリ処理層のあるコーティング層（親水性膜）
【発明を実施するための形態】
【０００９】
本発明の親水性膜は通常、アニオン性親水基を有する表面上を、アルカリ性化合物溶液で処理（塗布）し、乾燥後、必要に応じて表面に過剰に堆積したアルカリ性化合物分を除去したものである。
【００１０】
[アニオン性親水基を有する表面]
本発明のアニオン性親水基を有する表面とは、表面にアニオン性の親水基が存在している表面であればよく、例えば、スルホン酸基、カルボキシル基  またはリン酸基を有する親水性の表面などが挙げられる。これらの中で、親水性が高く防曇性および持続性に優れるスルホン酸基が好ましい。
これらのアニオン性親水基を有する代表的な表面としては、溶剤の蒸発を利用して表面にアニオン性親水基を偏析させた高親水性の膜（特許文献７：国際公開第２００７／０６４００３号）が挙げられ、本発明の親水性表面として好ましく用いられる。
本発明に用いられるアニオン性親水基を有する表面について、その表面のアニオン量は、ＴＯＦ−ＳＩＭＳによって分析される。本発明において、好ましく用いられる表面のアニオン量は、凡そ０．１〜１００％の範囲（ＴＯＦ−ＳＩＭＳで検出されたトータルイオン強度に対するアニオンの相対強度比で表す。）であり、好ましくは０．５〜５０％の範囲、更に好ましくは１〜３０％の範囲である。
本発明において用いられる表面の水接触角は、通常３０°以下、好ましくは２０°以下、更に好ましくは１０°以下である。
【００１１】
[アルカリ性化合物]
本発明に用いられるアルカリ性化合物とは、水中で塩基性を示す化合物である。例えば、３級アミンおよびホスフィンなどに代表される有機系アルカリ性化合物、水酸化カリウム、水酸化ナトリウム、水酸化カルシウム、炭酸カリウム、炭酸水素カリウム、炭酸ナトリウム、炭酸水素ナトリウム、炭酸水素リチウム、亜ジチオン酸ナトリウム（ナトリウムハイドロサルファイト）などに代表される無機系アルカリ性化合物、さらにナトリウムメトキシド、ｔ−ブトキシカリウムなどの有機金属塩系アルカリ性化合物等が挙げられる。
これらの中で、下記の高い性能を実現し、安価で、比較的に安全性が高い化合物の点で、無機系アルカリ性化合物が好ましく、中でも炭酸水素アルカリ金属塩または炭酸アルカリ金属塩がより好ましく、さらに炭酸水素カリウムまたは炭酸カリウムであればより一層好ましく、炭酸水素カリウムであれば最も好ましい。
【００１２】
[アルカリ性化合物溶液での処理]
本発明のアニオン性親水基を有する表面を、アルカリ性化合物溶液で処理することにより、その表面の防曇性を飛躍的に向上させることができる。
例えば、水接触角で表すと凡そ１〜３０°の低下を起こすことができ、アルカリ性化合物溶液で処理されたアニオン性親水基を有する表面の水接触角は、通常２０°以下、好ましくは１０°以下、より好ましくは５°以下となる。一般的に、非常に曇り易い脱衣場の化粧鏡などの曇り止めには、少なくとも水接触角５°以下の超親水化により水滴の生成を抑え（水薄膜化）、且つその状態を長時間維持しなければならない。
本発明の防曇処理は、通常、アニオン性親水基を有する表面上にアルカリ性化合物溶液を塗布処理し、乾燥後、必要に応じて、表面に過剰に堆積したアルカリ分を除去することによって行われる。
【００１３】
アルカリ性化合物溶液の溶剤としては、溶解性の面から極性の高い溶剤が好ましい。例えば、メタノール、エタノール、イソプロパノール（ＩＰＡ）、ｎ−プロパノール、ｎ−ブタノール、エチレングリコールモノメチルエーテル（ＥＧＭ）、１，２−プロピレングリコールモノメチルエーテル（ＥＧＭ）等のアルコール、アセトニトリル、Ｎ，Ｎ−ジメチルホルムアミド（ＤＭＦ）等の含窒素溶剤、ジメチルスルホキシド（ＤＭＳＯ）、スルホラン等の含硫黄溶剤、水、及びそれらの混合溶剤などが挙げられる。これらの中では、溶解性が比較的に高いアルコール、水、およびこれらの混合溶剤が好ましく用いられる。さらに安全性の面も考慮すると、エタノール、水、およびそれらの混合溶剤がより好ましい。
溶剤に溶解されるアルカリ性化合物の濃度は、選択した溶剤により異なるが、凡そ０．００１ｗｔ％〜飽和溶解度である。濃度が高いと塗布後に過剰のアルカリが表面に堆積し易く透明性が低下する場合があるため、乾燥後のアルカリ除去作業が必要になり易く煩雑である。従って、０．０１〜１０ｗｔ％が好ましく、０．０２〜５ｗｔ％がより好ましく、０．０３〜２ｗｔ％であればさらに好ましい。
【００１４】
アニオン性親水基を有する表面をアルカリ性化合物溶液で処理（塗布）する方法としては、例えば、デップコート法、かけ流しコート法、スプレーコート法、バーコート法、グラビアコート法、リバースロールコート法、ナイフコート法、キスコート法など様々な方法が挙げられるが、簡便性の面から、アルカリ性化合物溶液を含ませたテッシュまたはウエスなどを擦り付けて塗布する方法が好ましい。
乾燥後、過剰に堆積したアルカリ成分による白化などが見られた場合、乾燥したテッシュまたはウエスなどで拭きとり透明にすることができる。
また、塗布後の乾燥は、自然乾燥が簡便だが、エアガン、扇風機、ドライヤー、またはオーブンなどを使用した別の乾燥方法でもよい。
アニオン性親水基を有する表面上にアルカリ性化合物を塗布する本発明の防曇処理により、水膜の形成が容易になり、且つその状態を比較的に長く保持できるため、高い防曇性が要求される防曇材料、防曇被膜（以下、防曇コートとも言う）に有用である。
上記アルカリ性化合物塗布層の厚さは、ＳＥＭ（走査電子顕微鏡）により測定され、そのアルカリ塗布層（処理層）の厚みは用途により異なるが、通常０．０１〜１０００ｎｍ、好ましくは０．１〜５００ｎｍ、より好ましくは０．２〜１００ｎｍの範囲である。
【００１５】
本発明に於いて、表面のアルカリ濃度はＴＯＦ−ＳＩＭＳにより相対強度として測定され、その相対強度（濃度）はアルカリ塗布前のアニオン性親水基を有する表面のアルカリ成分（例えばカリウムイオン）の相対強度（濃度）よりも高くならなければならない。具体的には、相対強度の増加幅（アルカリ処理後の表面のアルカリ成分相対強度（％）−アルカリ処理前の基材表面のアルカリ成分相対強度（％））で評価され、凡そ０．０１〜１００％の増加幅で本発明の効果（防曇性向上）が得られる。防曇性のほかに表面の透明性およびタック性などを考慮すれば、０．１〜９９％の範囲が好ましく、０．１〜９０％の範囲がより好ましく、０．１〜８０％の範囲であればさらに好ましい。
【００１６】
本発明により得られる防曇処理表面は、例えばアニオン性親水基を有する表面上をアルカリ性化合物で処理した皮膜が積層された親水フィルムを防曇フィルムなどとして、ガラス、脱衣場、浴室などの鏡、ディスプレイ、テレビなどの表示画面、看板、広告、案内板などの表示板、鉄道、道路などの標識、建物の外壁及び内壁、窓ガラス等に容易に貼付することができる。
【００１７】
本発明により得られる防曇処理表面は親水性に優れているため、防曇材料、防汚材料、結露防止材料、水滴防止材料、帯電防止材料などとしても有用である。例えば、ボディー、ホイール、外装材料、及び内装材料などの自動車、船舶、航空機に代表される輸送機器材料；外壁材料、内壁材料、床材料、家具材料、浴室材料、洗面化粧台材料、換気扇などのキッチン用資材材料、トイレ用資材料、配管内面および外面などの建築材料及び住宅資材；高速道路などに設置される遮音板などの建設材料；衣服、布及び繊維などの衣料材料；窓、鏡、光学フィルム、光ディスク、眼鏡、コンタクトレンズ、ゴーグル、反射フィルム、及び反射板などの光学材料；ランプ及びライトなどの照明材料；冷却フィンなどの産業資材；電化製品材料、配線材料、タッチパネルフラットパネルなどのディスプレイ材料、及びフォトレジストなどの電気・電子材料；インクジェット記録版、印刷・印字用プライマーなどの印刷基材；化粧品容器などの日用品材料などの用途に用いることができる。
【実施例】
【００１８】
以下、実施例等により本発明をさらに詳細に説明するが、本発明がこれら実施例のみに限定されるものではない。
なお、本発明において被膜の物性評価は、下記のようにして行った。
＜水接触角の測定＞
協和界面科学社製の水接触角測定装置ＣＡ−Ｖ型を用いて、１サンプルについて３箇所測定し、これら値の平均値を水接触角の値とした。
＜ヘーズの測定＞
日本電色工業社製のヘーズメーターＮＤＨ２０００を用いて、１サンプルについて４箇所測定し、これら値の平均値をヘーズの値とした。
＜アニオン量の測定＞
飛行時間型２次イオン質量分析装置(ＴＯＦ−ＳＩＭＳ)を用いて、コーティング膜表面のアニオン量を測定した。
（分析装置と測定条件）
ＴＯＦ−ＳＩＭＳ；    ＩＯＮ・ＴＯＦ社製  ＴＯＦ−ＳＩＭＳ5
一次イオン；  Ｂｉ３２＋  (加速電圧２５ｋＶ)
測定面積；  ３４０μｍ２
測定には帯電補正用中和銃を使用
（試料調製等）
サンプルを１０ｍｍ×１０ｍｍ程度の大きさに切り出し、測定面にメッシュを当て、サンプルホルダーに固定し、飛行時間型２次イオン質量分析装置(ＴＯＦ−ＳＩＭＳ)を用いてアニオン量を測定した。
（評価）
アニオン量は、相対強度（トータル検出イオンに対する相対強度（％））で表した。
＜呼気防曇性の評価＞
呼気により曇らなかった場合を〇、曇った場合を×とした。
【００１９】
＜ＡＦＡ−１による防曇性の評価＞
防曇性評価装置（協和界面科学，防曇性評価装置「ＡＦＡ−１」）を用い測定を行った。尚、評価は測定中に防曇指数が全て２以下を維持した場合を○、防曇指数が１回でも２を超えた場合を×とした。
ＡＦＡ−１の測定条件
水蒸気温度：  ３５℃
測定室温度：  １６℃
測定方法：  １回／３秒の間隔で防曇指数を測定，０〜１５秒まではスタート時の状態を保持→１５秒〜１分１５秒は３５℃蒸気を連続吹きつけ→１分１５秒〜２分１５秒は蒸気を停止して強制乾燥。
【００２０】
〔製造例１〕アニオン性親水基を有するコーティング表面（親水性膜）の製造
（コーティング溶液１の調製）
表１の配合比に従い、固形分６５ｗｔ％の均一なコーティング溶液１を調製した。
【００２１】
【表１】
2013119555.tif 000003
【００２２】
【化１】
2013119555.tif 000004
【００２３】
（コーティング膜の形成）
コーティング溶液１を基材となるポリカーボネート製シート（以下ＰＣ板と略す。）にバーコーター＃１６で塗布後、直ちに４０〜４５℃の温風乾燥機で２分間乾燥し、ＵＶコンベアー（フュージョンＵＶシステムズ・ジャパン株式会社，無電極放電ランプ  Ｈバルブ，コンベアー速度１８ｍ／分）を３回通過させて（積算光量３００ｍＪ／ｃｍ２×３回）、ＰＣ板上に膜厚約１４μｍのコーティング膜を形成させた。最後に外気と接する単層膜の外表面の汚れを除去する目的で流水洗浄を行い、エアブローで膜表面を乾燥させた。ＰＣ板上に形成されたこのコーティング膜について、物性測定およびＴＯＦ−ＳＩＭＳによる分析を行った。結果を表２に示す。
【００２４】
【表２】
2013119555.tif 000005
【００２５】
〔実施例１〕
先ず、ＫＨＣＯ３  ０．１ｇを水４０ｇに溶解し、エタノール６０ｇを追加して再度溶解して、０．１ｗｔ％−ＫＨＣＯ３溶液を調製した。
ＰＣ板上に形成された製造例１のアニオン性親水基（スルホン酸基）を有するコーティング膜の表面に、上記で得られた０．１ｗｔ％−ＫＨＣＯ３溶液を含ませたティシュペーパーを擦り付けることにより塗布と乾燥を同時に行い、透明な処理膜を得た。
こうして得られアルカリ処理膜を呼気および防曇性評価装置ＡＦＡ−１で防曇性の評価を行った。結果を表３に示す。
【００２６】
〔実施例２〜５〕
アルカリ性化合物の種類を変更して実施例１と同様に試験した。結果を表３に示す。
〔比較例１〜２〕
アルカリ性化合物の替わりに中性および酸性の無機塩に変更して実施例１と同様に試験した。結果を表３に示す。
【００２７】
〔比較例３〕
処理液を６０ｗｔ％−エタノール水に変更して実施例１と同様に試験した。結果を表３に示す。
【００２８】
〔比較例４〕
製造例１のコーティング膜を処理せずに実施例１と同様に呼気での防曇性評価およびＡＦＡ−１での防曇性評価を行った。結果を表３に示す。
【００２９】
【表３】
2013119555.tif 000006
【００３０】
〔比較例５〕
ガラス板表面を実施例１と同様に０．１ｗｔ％−ＫＨＣＯ３溶液で処理（コーティング膜なし）し、水接触角とＡＦＡ−１の評価を行った。結果を表４に示す。
【００３１】
〔比較例６〕
ガラス板表面を処理せずに、水接触角とＡＦＡ−１の評価を行った。結果を表４に示す。
【００３２】
【表４】
2013119555.tif 000007
【００３３】
〔製造例２〕アニオン性親水基を有するコーティング表面の製造
（コーティング溶液２の調製）
表５の配合比に従い、固形分６５ｗｔ％の均一なコーティング溶液２を調製した。
【００３４】
【表５】
2013119555.tif 000008
【００３５】
【化２】
2013119555.tif 000009
【００３６】
（コーティング膜の形成）
コーティング溶液２をＰＣ板にバーコーター＃８で塗布後、直ちに４５〜５０℃の温風乾燥機で２分間乾燥し、ＵＶコンベアー（フュージョンＵＶシステムズ・ジャパン株式会社，無電極放電ランプ  Ｈバルブ，コンベアー速度６ｍ／分）を１回通過させて（積算光量９００ｍＪ／ｃｍ２×３回）、ＰＣ板上に膜厚約７μｍのコーティング膜を形成させた。ＵＶ硬化後、コーティング表面を流水洗浄し、エアブローで乾燥させた。
ＰＣ板上に形成されたこのコーティング膜について、物性測定およびＴＯＦ−ＳＩＭＳによる分析を行った。結果を表６に示す。
【００３７】
【表６】
2013119555.tif 000010
【００３８】
〔実施例６〕
ＫＨＣＯ３  ０．２ｇに水１８ｇを加えて混合溶解し、プロピレングリコールモノメチルエーテル（ＰＧＭと略す）８２ｇを追加して再度混合溶解し、０．２ｗｔ％−ＫＨＣＯ３溶液を調製した。
ＰＣ板上に形成された製造例２のアニオン性親水基（スルホン酸基）を有するコーティング膜の表面に、得られた０．２ｗｔ％−ＫＨＣＯ３溶液をバーコーター＃１０で塗布し、４５〜５０℃の温風乾燥機で乾燥した。乾燥後、表面に白い斑点物が見られたので、乾燥したテッシュペーパーを擦り付けて拭き取り、測定用の透明なサンプル（アルカリ処理膜）を得た。
こうして得られたアルカリ処理膜について、表面に積層されたアルカリ層の厚み測定、ＴＯＦ−ＳＩＭＳによる表面のアルカリ量分析（アルカリ成分の相対強度）、および防曇性評価等を行った。結果を表７に示す。
【００３９】
〔実施例７〕
ＫＨＣＯ３の替わりにジエタノールアミン（ＤＥＡと略す）を使用して実施例６と同様に試験した。結果を表７に掲載する。  
【００４０】
【表７】
2013119555.tif 000011
【００４１】
得られたＳＥＭ画像を図１に示す。
【図１】
2013119555.tif 000012